(57)【特許請求の範囲】
【請求項１】
溶融紡糸により、結晶性プロピレン系重合体を主成分とする樹脂を芯材とし、前記芯材よりも融点が低いオレフィン系重合体を主成分とする樹脂を鞘材とする鞘芯構造の未延伸繊維を得る紡糸工程と、
前記未延伸繊維を延伸処理する延伸工程と、
を有し、
前記未延伸繊維の繊度が１．５ｄＴｅｘ以下であり、
前記紡糸工程では、紡糸口金から吐出された芯材の２３０℃、２１．１８Ｎ荷重におけるメルトフローレートが７０〜１７０ｇ／１０分であり、かつ前記紡糸口金から吐出された芯材の２３０℃、２１．１８Ｎ荷重におけるメルトフローレートと、紡糸口金から吐出された鞘材の２３０℃、２１．１８Ｎ荷重におけるメルトフローレートとの比が１〜２．２である延伸複合繊維の製造方法。
【請求項２】
前記結晶性プロピレン系重合体を主成分とする樹脂に、ヒドロキシアミンエステル、２３０℃、２１．１８Ｎ荷重におけるメルトフローレートが７００〜１５５０ｇ／１０分であるアイソタクチックポリプロピレン及びメタロセンポリプロピレンのうち少なくとも１種を添加することにより、前記紡糸口金から吐出された芯材の２３０℃、２１．１８Ｎ荷重におけるメルトフローレートを調節する請求項１に記載の延伸複合繊維の製造方法。
【請求項３】
前記紡糸工程では、前記紡糸口金から吐出された鞘材の２３０℃、２１．１８Ｎ荷重におけるメルトフローレートの範囲が６０〜９０ｇ／１０分である請求項１又は２に記載の延伸複合繊維の製造方法。
【請求項４】
前記芯材の主成分である結晶性プロピレン系重合体がアイソタクチックポリプロピレンである請求項１〜３のいずれか１項に記載の延伸複合繊維の製造方法。
【請求項５】
前記結晶性プロピレン系重合体を主成分とする樹脂に核剤を配合する請求項１〜４のいずれか１項に記載の延伸複合繊維の製造方法。
【請求項６】
前記核剤は有機系造核剤である請求項５に記載の延伸複合繊維の製造方法。
【請求項７】
前記有機系造核剤は、リン酸エステル金属塩又はジベンジリデンソルビトールである請求項６に記載の延伸複合繊維の製造方法。
【請求項８】
前記鞘材の主成分であるオレフィン系重合体が高密度ポリエチレンである請求項１〜７のいずれか１項に記載の延伸複合繊維の製造方法。
【請求項９】
前記延伸工程を前記紡糸工程の後に連続して行う請求項１〜８のいずれか１項に記載の延伸複合繊維の製造方法。
【請求項１０】
前記延伸工程を加圧飽和水蒸気中で行う請求項１〜９のいずれか１項に記載の延伸複合繊維の製造方法。
【請求項１１】
結晶性プロピレン系重合体を主成分とする樹脂を芯材とし、前記芯材よりも融点が低いオレフィン系重合体を主成分とする樹脂を鞘材とする鞘芯構造の未延伸繊維が延伸処理された延伸複合繊維であって、前記未延伸繊維の繊度が１．５ｄＴｅｘ以下であり、前記延伸複合繊維の繊度が０．３ｄＴｅｘ以下であり、前記結晶性プロピレン系重合体を主成分とする樹脂には核剤が配合されており、示差走査熱量計により、昇温速度を３０℃／分として、融解熱量法により測定した前記芯材の結晶化度が４０％以上であり、かつ、下記の１）及び２）の条件を満たす延伸複合繊維。
１）前記未延伸繊維を紡糸する際に紡糸口金から吐出された状態の芯材の２３０℃、２１．１８Ｎ荷重におけるメルトフローレートの範囲が７０〜１７０ｇ／１０分
２）前記紡糸口金から吐出された状態の芯材の２３０℃、２１．１８Ｎ荷重におけるメルトフローレートと、前記紡糸口金から吐出された状態の鞘材の２３０℃、２１．１８Ｎ荷重におけるメルトフローレートとの比が１〜２．２
【発明の詳細な説明】
【技術分野】
【０００１】
本発明は、延伸複合繊維の製造方法及び延伸複合繊維に関する。より詳しくは、鞘芯構造の未延伸繊維を延伸処理して延伸複合繊維を製造する方法及びこの方法で製造された延伸複合繊維に関する。
【背景技術】
【０００２】
特性の異なる２種類の樹脂を用いて形成される鞘芯構造の複合繊維は、幅広い分野で用いられている。例えば、オレフィン系の複合繊維は、５ｍｍ以下程度に短くカットしてチョップドファイバーとした後、抄紙法により均一な不織布を得ることができる。また、オレフィン系の複合繊維は、耐薬品性に優れていることから、各種フィルター素材や電池用セパレータなどにも使用されている。このような鞘芯構造の複合繊維は、一般に、溶融紡糸により鞘芯構造の未延伸繊維を形成し、この未延伸繊維を延伸処理することにより製造されている。
【０００３】
そして、従来、鞘芯構造の延伸複合繊維について、各種性能を向上させるために、種々の検討がなされている（特許文献１，２参照）。例えば、特許文献１には、結晶性プロピレン系重合体を芯材とし、それ以外のオレフィン系重合体を鞘材とする複合未延伸繊維を、加圧飽和水蒸気中で延伸処理することにより、高強度の延伸複合繊維を、生産性よく製造する方法が提案されている。また、特許文献２に記載の複合繊維では、芯材である結晶性プロピレン系重合体と、鞘材であるオレフィン系重合体の重量平均分子量の比を特定の範囲にすることにより、紡糸口金吐出後の芯成分のメルトフローレート（Melt Flow Rate：ＭＦＲ）及び鞘成分のＭＦＲを適宜選択し、延伸性を確保しつつ、延伸倍率に対する強度発現性を高めている。
【０００４】
近年、更なる性能向上を目指し、薄く、強く、緻密な不織布が求められており、それに用いられる複合繊維においても細繊度化が求められている。そこで、例えばポリエステル系の繊維では、紡糸及び延伸を行うことで細繊度化する方法、海島構造の未延伸繊維を延伸し、海成分を除去することで細繊度化する方法、及び分割型未延伸繊維を延伸し、分割処理して細繊度化する方法などが行われている。これに対して、オレフィン系の複合繊維は、溶融張力が高く、紡糸及び延伸を行う方法では細繊度未延伸繊維が得られ難いため、主に、分割方式によって細繊度化されている。一方、メルトブロー法やエレクトロスピニング法により、複合繊維を細繊度化する方法も提案されている（特許文献３参照）。
【先行技術文献】
【特許文献】
【０００５】
【特許文献１】特開２００２−１８０３３０号公報
【特許文献２】特開２００７−１０７１４３号公報
【特許文献３】特開２００９−１３３０３９号公報
【発明の概要】
【発明が解決しようとする課題】
【０００６】
しかしながら、分割方式によってオレフィン系の複合繊維を細繊度化すると、抄紙法で不織布を形成する際に、スラリー原液の段階で分割が進行しやすく、分散性が低下するという問題点がある。また、メルトブロー法やエレクトロスピニング法により細繊度化した複合繊維は、繊維物性及び得られた不織布強力が弱いという問題点がある。このため、オレフィン系の複合繊維では、紡糸及び延伸を行う方法で製造された細繊度複合繊維が求められている。
【０００７】
そこで、本発明は、高強度で細繊度の複合繊維を製造することが可能な延伸複合繊維の製造方法及び延伸複合繊維を提供することを主目的とする。
【課題を解決するための手段】
【０００８】
本発明者は、前述した課題を解決するために未延伸繊維の細繊度化を目指し、鋭意実験検討を行った。その結果、紡糸口金から吐出された芯材のＭＦＲ及び紡糸口金から吐出された芯材のＭＦＲと鞘材のＭＦＲとの比（＝芯材ＭＦＲ／鞘材ＭＦＲ）が特定の範囲になるよう調整することにより、溶融張力が制御でき、繊度が１．５ｄＴｅｘ以下の未延伸繊維を安定して紡糸可能となり、更に、この未延伸繊維を高倍率で延伸することにより、細繊度の延伸複合繊維が得られることを見出し、本発明に至った。
【０００９】
即ち、本発明に係る延伸複合繊維の製造方法は、溶融紡糸により、結晶性プロピレン系重合体を主成分とする樹脂を芯材とし、前記芯材よりも融点が低いオレフィン系重合体を主成分とする樹脂を鞘材とする鞘芯構造の未延伸繊維を得る紡糸工程と、前記未延伸繊維を延伸処理する延伸工程と、を有し、前記未延伸繊維の繊度を１．５ｄＴｅｘ以下とし、前記紡糸工程では、紡糸口金から吐出された芯材の２３０℃、２１．１８Ｎ荷重におけるメルトフローレートを７０〜１７０ｇ／１０分とし、かつ前記紡糸口金から吐出された芯材の２３０℃、２１．１８Ｎ荷重におけるメルトフローレートと、紡糸口金から吐出された鞘材の２３０℃、２１．１８Ｎ荷重におけるメルトフローレートとの比を１〜２．２とする。
この延伸複合繊維の製造方法では、前記結晶性プロピレン系重合体を主成分とする樹脂に、ヒドロキシアミンエステル、２３０℃、２１．１８Ｎ荷重におけるメルトフローレートが７００〜１５５０ｇ／１０分であるアイソタクチックポリプロピレン及びメタロセンポリプロピレンのうち少なくとも１種を添加することにより、前記紡糸口金から吐出された芯材の２３０℃におけるメルトフローレートを調節することができる。
また、前記紡糸工程において、前記紡糸口金から吐出された鞘材の２３０℃、２１．１８Ｎ荷重におけるメルトフローレートの範囲は例えば６０〜９０ｇ／１０分である。
ここで、前記芯材の主成分である結晶性プロピレン系重合体としては、例えばアイソタクチックポリプロピレンを使用することができる。
一方、本発明の延伸複合繊維の製造方法では、前記結晶性プロピレン系重合体を主成分とする樹脂に核剤を配合してもよい。
その場合、前記核剤には、例えば有機系造核剤を使用することができる。
そして、前記有機系造核剤の具体例としては、リン酸エステル金属塩やジベンジリデンソルビトールが挙げられる。
また、前記鞘材の主成分であるオレフィン系重合体としては、例えば高密度ポリエチレンを使用することができる。
本発明の延伸複合繊維の製造方法は、前記延伸工程を前記紡糸工程の後に連続して行うこともできる。
また、前記延伸工程は加圧飽和水蒸気中で行ってもよい。
【００１０】
本発明に係る延伸複合繊維は、結晶性プロピレン系重合体を主成分とする樹脂を芯材とし、前記芯材よりも融点が低いオレフィン系重合体を主成分とする樹脂を鞘材とする鞘芯構造の未延伸繊維が延伸処理された延伸複合繊維であって、前記未延伸繊維の繊度が１．５ｄＴｅｘ以下であり、前記延伸複合繊維の繊度が０．３ｄＴｅｘ以下であり、前記結晶性プロピレン系重合体を主成分とする樹脂には核剤が配合されており、示差走査熱量計により、昇温速度を３０℃／分として、融解熱量法により測定した前記芯材の結晶化度が４０％以上であり、かつ、下記の１）及び２）の条件を満たす延伸複合繊維である。
１）前記未延伸繊維を紡糸する際に紡糸口金から吐出された状態の芯材の２３０℃、２１．１８Ｎ荷重におけるメルトフローレートの範囲が７０〜１７０ｇ／１０分
２）前記紡糸口金から吐出された状態の芯材の２３０℃、２１．１８Ｎ荷重におけるメルトフローレートと、前記紡糸口金から吐出された状態の鞘材の２３０℃、２１．１８Ｎ荷重におけるメルトフローレートとの比が１〜２．２
【発明の効果】
【００１１】
本発明によれば、紡糸口金から吐出された芯材のメルトフローレートの値を特定の範囲にすると共に、紡糸口金から吐出された芯材のメルトフローレートと鞘材のメルトフローレートとの比を特定の範囲にしているため、高強度で細繊度の複合繊維を製造することができる。
【図面の簡単な説明】
【００１２】
【図１】本発明の実施形態の延伸複合繊維の製造方法を示すフローチャートである。
【図２】実施例２の未延伸繊維の断面を示す顕微鏡写真である。
【図３】実施例４の未延伸繊維の断面を示す顕微鏡写真である。
【図４】実施例５の未延伸繊維の断面を示す顕微鏡写真である。
【図５】比較例５の未延伸繊維の断面を示す顕微鏡写真である。
【発明を実施するための形態】
【００１３】
以下、本発明を実施するための形態について、添付の図面を参照して、詳細に説明する。なお、本発明は、以下に説明する実施形態に限定されるものではない。
【００１４】
［全体構成］
図１は本発明の実施形態に係る延伸複合繊維の製造方法を示すフローチャートである。図１に示すように、本発明の実施形態の延伸複合繊維の製造方法は、溶融紡糸により鞘芯構造の未延伸繊維を得る紡糸工程（ステップＳ１）と、未延伸繊維を延伸処理する延伸工程（ステップＳ２）と、を行う。なお、以下の説明においては、特に断りがない限り、メルトフローレート（Melt Flow Rate：ＭＦＲ）の値は、ＪＩＳ  Ｋ７２１０のＡ法に基づいて、温度：２３０℃、荷重：２１．１８Ｎの条件で測定した値である。
【００１５】
［ステップＳ１：紡糸工程］
紡糸工程では、溶融紡糸により、結晶性プロピレン系重合体を主成分とする樹脂を芯材とし、芯材よりも融点が低いオレフィン系重合体を主成分とする樹脂を鞘材とする鞘芯構造で、繊度が１．５ｄＴｅｘ以下の未延伸繊維を得る。その際、紡糸口金から吐出された芯材のＭＦＲを７０〜１７０ｇ／１０分の範囲とし、かつ紡糸口金から吐出された芯材のＭＦＲと、紡糸口金から吐出された鞘材のＭＦＲ（＝芯材ＭＦＲ／鞘材ＭＦＲ）との比を１〜２．２にする。
【００１６】
（芯材：結晶性プロピレン）
芯材の主成分である結晶性プロピレン系重合体としては、例えば結晶性を有するアイソタクチックプロピレン単独重合体、エチレン単位の含有量の少ないエチレン−プロピレンランダム共重合体、プロピレン単独重合体からなるホモ部とエチレン単位の含有量の比較的多いエチレン−プロピレンランダム共重合体からなる共重合部とから構成されたプロピレンブロック共重合体、更に前記プロピレンブロック共重合体における各ホモ部又は共重合部が、更にブテン−１などのα−オレフィンを共重合したものからなる結晶性プロピレン−エチレン−α−オレフィン共重合体などが挙げられる。これらの中でも、延伸性、繊維物性及び熱収縮抑制の観点から、アイソタクチックポリプロピレンが好適である。
【００１７】
また、芯材（結晶性プロピレン系重合体を主成分とする樹脂）には、核剤が配合されていることが好ましい。芯材に核剤を添加すると、溶融した芯材が紡糸口金から吐出されて冷却される際に、核剤が自ら結晶核として作用し又は結晶性プロピレン系重合体に対して結晶形成を誘発する造核剤として作用するため、再結晶化温度が上昇する。これにより、紡糸工程の冷却が安定し、紡糸繊維（未延伸繊維）の繊度斑、繊維内での鞘芯比率の斑、及び鞘材により被覆されずに部分的に芯材が露出している鞘材の被覆斑を低減することができる。
【００１８】
その結果、紡糸金口から吐出し紡糸された多数の紡糸繊維（未延伸繊維）の繊維間及び繊維内での斑が小さくなるため、延伸倍率をより高くすることができ、延伸工程での延伸性が向上する。また、結晶核が増加するため、微結晶が生成されやすくなり、高倍率かつ高速で延伸することが可能な未延伸繊維が得られる。即ち、延伸しやすい内部構造を、予め延伸工程の前段階である紡糸工程において形成することができる。
【００１９】
ここで、芯材に添加する核剤としては、無機系核剤や有機系核剤を使用することができる。無機系核剤の具体例としては、タルク、カオリン、シリカ、カーボンブラック、酸化チタン、酸化亜鉛、酸化マグネシウム、酸化アルミニウム、酸化ネオジウム、硫酸カルシウム及び硫酸バリウムなどが挙げられる。また、有機系核剤の具体例としては、安息香酸ナトリウム、安息香酸カルシウムなどの安息香酸金属塩系核剤、シュウ酸カルシウムなどのシュウ酸金属塩系核剤、ステアリン酸マグネシウム、ステアリン酸カルシウムなどのステアリン酸金属塩系核剤、アルミニウムベンゾエート、カリウムベンゾエート、リチウムベンゾエートなどのベンゾエート金属塩系核剤、リン酸エステル系金属塩系核剤、ジベンジリデンソルビトール系核剤が挙げられる。
【００２０】
また、核剤は、芯材である結晶性プロピレン系重合体を主成分とする樹脂が溶融状態のときに、共に溶融するもの及び完全には溶融せずに樹脂中に分散するもののいずれでもよく、溶融せずにそれ自体が核となるものでもよい。本実施形態の延伸複合繊維の製造方法においては、結晶性プロピレン系重合体を主成分とする樹脂との関係において、共に溶融して親和する核剤及び完全には溶融しないがその一部が樹脂となじみあう核剤を使用することが好ましい。
【００２１】
このような核剤を使用すると、紡糸直後の冷却において、繊維間の繊度（太さ）斑及び繊維内の芯鞘成分比率における斑の低減効果を充分に発揮しつつ、微結晶形成による内部構造によって、次の延伸工程での延伸性を更に向上することができる。無機系の核剤は溶融しないため、個々の紡糸条件と延伸条件とについて、核剤の添加量を繊細に調整する必要があるが、有機系核剤は比較的低い添加量で、より広い紡糸、延伸条件に適応できるようになる。このため、核剤には、有機系核剤を使用することが好ましく、特に、結晶性プロピレン系重合体を主成分とする樹脂との関係においては、共に溶融して親和しやすいという点から、有機系造核剤を用いることがより好ましい。
【００２２】
樹脂と共に溶融して親和する有機系造核剤としては、例えばジベンジリデンソルビトール系核剤が挙げられる。具体的には、ジベンジリデンソルビトール（ＤＢＳ）、モノメチルジベンジリデンソルビトール（例えば、１，３：２，４−ビス（ｐ−メチルベンジリデン）ソルビトール（ｐ−ＭＤＢＳ）、ジメチルジベンジリデンソルビトール（例えば、１，３：２，４−ビス（３，４−ジメチルベンジリデン）ソルビトール（３，４−ＤＭＤＢＳ）などが好ましく用いられる。
【００２３】
一方、一部が樹脂となじみあう有機系核剤としては、分子量が４００を超える程度に比較的大きな有機系骨格を有する核剤が好ましく、その具体例としてはリン酸エステル金属塩系核剤が挙げられる。各種リン酸エステル金属塩系核剤の中でも、特に、リン酸−２，２’−メチレンビス（４，６−ジーｔｅｒｔ−ブチルフェニル）アルミニウム塩、リン酸−２，２’−メチレンビス（４，６−ジーｔｅｒｔ−ブチルフェニル）アルカリ金属塩が好ましい。また、リン酸エステル金属塩系核剤におけるアルカリ金属は、ナトリウム、リチウム及びカリウムが好適である。
【００２４】
なお、前述した各種核剤は、単独で使用してもよいが、効果や生産性などを考慮し、それぞれを適度な比率で混合して使用することもできる。また、芯材に対する核剤の添加量は、少なすぎると、繊維間及び繊維内における斑の低減などの紡糸冷却時の繊維形状固定化効果が十分に得られなかったり、微結晶の形成が不十分となる。一方、芯材に対する核剤の添加量が多すぎると、前述した効果が飽和すると共に、紡糸口金の汚れが増加し、紡糸工程の安定性が低下する。これらの理由から、核剤の添加量は、芯材全質量あたり、概ね０．０５〜１質量％とすることが好ましく、より好ましくは０．１〜０．５質量％である。
【００２５】
（鞘材：オレフィン系重合体）
鞘材の主成分であるオレフィン系重合体としては、例えば高密度、中密度、低密度ポリエチレンや直鎖状低密度ポリエチレンなどのエチレン系重合体、プロピレンと他のα−オレフィンとの共重合体、具体的にはプロピレン−ブテン−１ランダム共重合体、プロピレン−エチレン−ブテン−１ランダム共重合体、あるいは軟質ポリプロピレンなどの非結晶性プロピレン系重合体、ポリ４−メチルペンテン−１などを挙げることができる。これらのオレフィン系重合体は、１種を単独で用いてもよいし、２種以上を組み合わせて用いてもよい。これらの中でも、特に繊維物性の点から高密度ポリエチレンが好適である。
【００２６】
（ＭＦＲ）
紡糸口金から吐出された芯材のＭＦＲが７０ｇ／１０分未満の場合、溶融樹脂の溶融張力が高くなり、繊度が１．５ｄＴｅｘ以下の未延伸繊維を得ることが難しくなる。一方、紡糸口金から吐出された芯材のＭＦＲが１７０ｇ／１０分を超えると、溶融樹脂の溶融張力が低くなり過ぎるため、未延伸繊維の繊度斑が大きくなると共に、紡糸性が著しく低下する傾向にある。よって、紡糸口金から吐出された芯材のＭＦＲは、７０〜１７０ｇ／１０分の範囲とする。
【００２７】
紡糸口金から吐出された芯材のＭＦＲと、紡糸口金から吐出された鞘材のＭＦＲとの比（＝芯材ＭＦＲ／鞘材ＭＦＲ）が１未満の場合、溶融樹脂の溶融張力が高くなりやすく、繊度が１．５ｄＴｅｘ以下の未延伸繊維を得ることが難しくなる。また、この芯材ＭＦＲと鞘材ＭＦＲとの比が２．２を超えると、溶融樹脂の溶融張力が低くなり過ぎるため、未延伸繊維の繊度斑が大きくなり、繊維レベルでは鞘芯比率の斑や、鞘材による芯材の被覆斑（芯材の露出）が発生し、紡糸性が著しく低下する。よって、紡糸口金から吐出された芯材のＭＦＲと、紡糸口金から吐出された鞘材のＭＦＲとの比は、１〜２．２の範囲にする。
【００２８】
一方、紡糸口金から吐出された鞘材のＭＦＲは、特に限定されるものではないが、製造コスト及び汎用性の観点から、例えば６０〜９０ｇ／１０分の範囲にすることが好ましい。
【００２９】
ここで、鞘材であるオレフィン系重合体は、紡糸温度を変更することにより、紡糸中の吐出樹脂粘度の調整が可能である。一方、芯材である結晶性プロピレンは、紡糸温度の変更の他に、高ＭＦＲ（７００〜１５５０ｇ／１０分程度）のアイソタクチックポリプロピレン、メタロセンポリプロピレン及びラジカル発生剤であり熱分解剤でもあるヒドロキシアミンエステルのうち少なくとも１種を添加することによっても、紡糸中の吐出樹脂粘度を調整することができる。また、芯材の紡糸中の吐出樹脂粘度は、分子量の小さいポリプロピレンワックスなどを添加することによっても調整することが可能である。
【００３０】
なお、芯材の主原料に、ＭＦＲが異なる２種類以上の結晶性ポリプロピレンを混合して擬似的に分子量分布を広くした原料や、ＭＦＲが低い（１０ｇ／１０分以下程度の）結晶性プロピレンを用いる方法でも、紡糸口金から吐出される芯材のＭＦＲを調整することは可能である。しかしながら、これらの方法で芯材のＭＦＲを調整した場合、細繊度の未延伸繊維を得ることはできるが、その後の延伸工程において延伸倍率が低下する傾向がある。このため、芯材には、高ＭＦＲ（２０〜７０ｇ／１０分程度）でかつ分子量分布が狭い結晶性プロピレンを用いることが好ましい。
【００３１】
より好ましくは、芯材に、結晶性プロピレン系重合体を主成分とする高ＭＦＲかつ分子量分布が狭い樹脂を使用し、これに、前述した高ＭＦＲのアイソタクチックポリプロピレン及び／又はメタロセンポリプロピレンと、ポリプロピレン樹脂を低分子化する作用があるヒドロキシアミンエステル系のラジカル発生剤とを添加する。これにより、ヒドロキシアミンエステル系のラジカル発生剤によって、高ＭＦＲのアイソタクチックポリプロピレン及び／又はメタロセンポリプロピレンが分解されて可塑剤として作用するため、延伸工程での延伸性が向上する。
【００３２】
［ステップＳ２：延伸工程］
延伸工程では、前述した紡糸工程で作製した未延伸繊維を延伸処理し、所定繊度の延伸複合繊維を得る。この延伸工程は、紡糸工程とは別に行ってもよいが、紡糸工程の後に連続して行ってもよい。紡糸工程で作製した未延伸繊維を集めて合糸した後で延伸するという工程では、紡糸工程と延伸工程とを別工程で行うため、一旦紡糸した繊維（未延伸繊維）を延伸工程で必要な繊維本になるまで待機する時間が発生するが、これらの工程を連続で行うと、このような待機時間が不要となるため、延伸する未延伸繊維の状態が均一となる。その結果、これらを別工程で行う場合よりも、繊維間で延伸可能な最大倍率が揃うため、延伸複合繊維の繊度及び繊維物性がより均質化され、延伸工程の安定性が向上する。
【００３３】
また、延伸工程は、高温下で行うことが望ましく、これによって高倍率な延伸が可能となり、細繊度な延伸複合繊維が得られる。延伸工程での加熱延伸方法としては、高温加熱板との接触加熱延伸、遠赤外線などによる放射加熱延伸、温水加熱延伸、水蒸気加熱延伸などを適用することができる。これらの方法の中でも、加熱すべき繊維を瞬間的短時間で加熱できることから、加圧飽和水蒸気中での延伸が好ましい。また、ステープルファイバーやチョップドストランドの生産に用いられるトウ延伸は、トータル繊度が大きい未延伸繊維の集合体を延伸する必要があり、トウ内を均等にかつ短時間で加熱ができる点から、高圧な加圧飽和水蒸気加熱延伸が特に好ましい。
【００３４】
加圧飽和水蒸気中で延伸する場合、その条件は、特に限定されるものではないが、通常は１１０℃以上で行われる。加圧飽和水蒸気の温度が１１０℃未満の場合、高倍率延伸及び高速延伸を行うことが困難になることがある。加圧飽和水蒸気の温度は、鞘材のオレフィン系重合体が溶融しない範囲であれば、高い方が基本的には好ましい。延伸倍率、延伸速度及び経済性などを考慮すると、この加圧飽和水蒸気の好ましい温度範囲は１１５〜１３０℃であり、より好ましくは１２０〜１２５℃である。
【００３５】
一方、延伸倍率は、未延伸繊維の繊度に応じて適宜選択することができるが、通常は、全延伸倍率で３．０〜１０．０倍であり、好ましくは４．０〜８．０倍である。また、延伸速度は、例えば４０〜１５０ｍ／分程度とすることができる。特に、紡糸工程と延伸工程を連続して行う場合は、生産性の観点から１０００ｍ／分以上とすることが好ましい。
【００３６】
［延伸複合繊維］
前述した紡糸工程及び延伸工程を行うことにより、細繊度の延伸複合繊維が得られる。この延伸複合繊維は、繊度が０．３ｄＴｅｘ以下、繊維強度が５．５ｃＮ／ｄＴｅｘ以上であることが好ましい。これにより、電池セパレータなどの不織布に用いた場合、優れた特性を得ることができる。
【００３７】
また、本実施形態の延伸複合繊維の製造方法により得られる延伸複合繊維は、示差走査熱量計により、昇温速度を３０℃／分として、融解熱量法により測定した芯材（ポリプロピレン）の結晶化度が３５％以上である。芯材の結晶化度を３５％以上とすることにより、繊維の弾性率及び熱安定性が良好になる。更に、前述した核剤を添加するなどして、芯材の結晶化度を４０％以上にすることが好ましく、これにより、延伸複合繊維の弾性率及び熱安定性を更に向上させることができる。
【００３８】
ここで規定する延伸複合繊維の芯材の結晶化度は、示差走査熱量計（ＤＳＣ）を用いて測定した芯成分繊維の融解熱量から算出した値である。なお、結晶化度の算出にあたっては、芯材を構成する樹脂の完全結晶における融解熱量文献値（２０９Ｊ／ｇ）を結晶化度１００％とした。また、延伸複合繊維の測定量は約８ｍｇとし、室温から２００℃まで、昇温速度３０℃／分で、昇温走査した。
【００３９】
ＤＳＣを用いて樹脂の融点を測定する場合は、一般に、昇温速度は１０℃／分に設定されるが、延伸物のような配向結晶化が生じているものの融解熱量を測定し、繊維に内在している結晶化度の差異を求める場合は、昇温速度が遅いと、昇温中に結晶化が進行し、測定前と異なる状態の融解熱量を測定することになる。そこで、本実施形態においては、昇温速度を３０℃／分として測定し、その値から芯材の結晶化度を算出した。
【００４０】
本実施形態の延伸複合繊維の製造方法では、紡糸口金から吐出された芯材のＭＦＲ及び紡糸口金から吐出された芯材のＭＦＲと鞘材のＭＦＲとの比を特定の範囲にしているため、紡糸口金から吐出された芯材のＭＦＲが比較的高い範囲であるにもかかわらず、未延伸繊維の繊度斑、鞘芯比率の斑及び鞘材による芯材の被覆斑などを低減することができ、細繊度の複合繊維を安定して紡糸することができる。
【００４１】
また生産効率を上げる目的から、口金（即ち、ノズル孔）数が１０００ホール以上、特に１５００ホール以上の多ホールを有する大径の紡糸ダイスを使用して紡糸する場合においては、口金から吐出される樹脂のＭＦＲが高いと吐出圧が低くなるため、紡糸される未延伸繊維に前述した斑が発生する。そして、このような斑がある未延伸繊維を用いると、その後の延伸工程において良好な延伸性が得られないため、安定した延伸を行うために延伸倍率を下げなければならず、細繊度の延伸複合繊維を得ることが困難になる。これに対して、本実施形態の延伸複合繊維の製造方法では、紡糸口金から吐出された芯材のＭＦＲ及び紡糸口金から吐出された芯材のＭＦＲと鞘材のＭＦＲとの比を特定の範囲にしているため、紡糸及び延伸のいずれも安定して実施することができる。
【００４２】
なお、特許文献２に記載の複合繊維でも紡糸口金吐出後の芯成分のＭＦＲ及び鞘成分のＭＦＲを適宜選択しているが、この特許文献２に記載の技術は、繊維の高強度化を主目的としており、実施例に記載されている芯材の吐出後のＭＦＲの範囲は７０ｇ／１０分未満である。このため、特許文献２に記載の方法では、前述した細繊度の未延伸繊維は得られず、細繊度で断面が均一な延伸複合繊維を製造することはできない。
【実施例】
【００４３】
以下、本発明の実施例及び比較例を挙げて、本発明の効果について具体的に説明する。本実施例においては、下記の方法及び条件で延伸複合繊維を製造し、その性能を評価した。
【００４４】
［原料］
（１）芯材
Ａ：株式会社プライムポリマー製  アイソタクチックポリプロピレン  「Ｓ１１９」  （ＭＦＲ＝６０ｇ／１０分、Ｑ値＝２．８）
Ｂ：株式会社プライムポリマー製  アイソタクチックポリプロピレン  「Ｙ２０００ＧＶ」  （ＭＦＲ＝１８ｇ／１０分、Ｑ値＝３．０）
Ｃ：株式会社プライムポリマー製  アイソタクチックポリプロピレン  「Ｓ１３５」  （ＭＦＲ＝９ｇ／１０分、Ｑ値＝３．５）
Ｄ：株式会社プライムポリマー製  アイソタクチックポリプロピレン  「Ｙ２００５ＧＰ」  （ＭＦＲ＝２０ｇ／１０分、Ｑ値＝４．７）
【００４５】
（２）鞘材
ａ：旭化成ケミカルズ株式会社製  高密度ポリエチレン  「Ｊ３０２」  （ＭＦＲ＝３８ｇ／１０分、Ｑ値＝４．３）
ｂ：株式会社プライムポリマー製  高密度ポリエチレン  「Ｅｖｏｌｅｕ  ＳＰ−Ｈ」  （ＭＦＲ＝４７ｇ／１０分、Ｑ値＝２．２）
ｃ：京葉ポリエチレン株式会社製  高密度ポリエチレン  「Ｓ６９３２」  （ＭＦＲ＝２０ｇ／１０分、Ｑ値＝５．１）
【００４６】
（３）添加剤
Ｉ：大日精化株式会社製  「ＰＰ−ＲＭ１１Ｋ４７５３Ｎ」
Ｅｘｘｏｎ  Ｍｏｂｉｌ社製  メタロセン高ＭＦＲ顆粒状ポリプロプレン  「ＡＣＨＩＥＶＥ  ６９３６Ｇ１」（ＭＦＲ＝１５５０ｇ／１０分）と、パウダー状ポリプロピレン（ＭＦＲ＝４０ｇ／１０分）とを、質量比で、８０：２０の割合でブレンドし、混練して作製したマスターバッチ（計算ＭＦＲ＝７４６ｇ／１０分）。
II：ＢＡＳＦジャパン株式会社製  ヒドロキシアミンエステル系ラジカル発生剤  「ＩＲＧＡＴＥＣ  ＣＲ７６」
III：株式会社プライムポリマー製  アイソタクチックポリプロピレン  「Ｓ１３Ｂ」  （ＭＦＲ＝７００ｇ／１０分、Ｑ値＝２．４）
IV：株式会社ＡＤＥＫＡ製  リン酸−２，２’−メチレンビス（４，６−ジーｔｅｒｔ−ブチルフェニル）アルミニウム塩  「アデカスタブ  ＮＡ−２１」
Ｖ：新日本理化株式会社製  ジメチルベンジリデンソルビトール  「ゲルオールＭＤ」
【００４７】
［評価・測定方法］
（１）繊維繊度
未延伸繊維及び延伸繊維の繊維繊度は、ＪＩＳ  Ｌ  １０１５に準じて測定した。
【００４８】
（２）ＭＦＲ
原料ペレット及び紡糸口金から吐出された鞘芯それぞれの繊維状物について、ＪＩＳ  Ｋ  ７２１０のＡ法により、ＭＦＲを測定した。その際の測定条件を以下に示す。
・ポリプロピレン樹脂原料：試験温度２３０℃、試験荷重２１．１８Ｎ（条件Ｍ）。
・ポリエチレン樹脂原料：試験温度１９０℃、試験荷重２１．１８Ｎ（条件Ｄ）。
・紡糸口金吐出後の繊維状物：試験温度２３０℃、試験荷重２１．１８Ｎ（条件Ｍ）。
・ポリプロピレン樹脂原料のブレンド物：下記数式１及び数式２から求めた。なお、下記数式１，２におけるｗｉは構成成分ｉの質量分画、ＭＦＲｉは構成要素ｉのメルトフローレート、ｎはブレンド中の構成成分の総数である。
【００４９】
【数１】
0005938149.tif 000002
【００５０】
【数２】
0005938149.tif 000003
【００５１】
（３）延伸倍率
繊維切れ、延伸切れ及びローラー巻き付きがなく、安定して延伸可能な最大延伸倍率を調べた。
（４）繊維の強度、伸度、ヤング率
ＪＩＳ  Ｌ  １０１５に準じて測定した。
（５）乾熱収縮率
ＪＩＳ  Ｌ  １０１５に準じて測定した。その際、熱処理温度は１２０℃とし、熱処理時間は１０分間とした。
【００５２】
（６）芯材の結晶化度
延伸複合繊維の芯材の結晶化度は、以下に示す手順で測定した。
ｉ：測定用複合繊維の準備
延伸複合繊維をエタノール：メタノール＝２：１の混合液で洗浄した後、室温で３時間以上風乾燥して、付着油剤及び水分を除去した。
【００５３】
ii：吸熱量の測定
株式会社島津製作所製の示差走査熱量計（ＤＳＣ−６０）を用いて、ｉで準備した延伸複合繊維を８．０±０．３ｍｇの質量範囲になるように秤量し、融解熱量測定用のアルミニウム製セル中に封入した。そして、窒素雰囲気下にて、昇温速度を３０℃／分にして室温から２００℃まで昇温し、延伸複合繊維の鞘材（ポリエチレン）及び芯材（ポリプロピレン）の吸熱量（ｍＪ）をそれぞれ測定した。
【００５４】
iii：芯材の融解熱量の算出
芯材（ポリプロピレン）の融解熱量ΔＨＰＰ（Ｊ／ｇ）を算出する際は、先ず、測定に使用した延伸複合繊維の質量（ｍｇ）と、その鞘と芯の割合（断面積比）とから、鞘材（ポリエチレン）及び芯材（ポリプロピレン）の質量（ｍｇ）を算出した。そして、芯材の吸熱量ＨＰＰ（ｍＪ）を、芯材の質量で除すことによって、芯材の融解熱量ΔＨＰＰを算出した。
【００５５】
iv：結晶化度の算出
芯材（ポリプロピレン）の結晶化度ＸＰＰＣ（％）は、iiiで算出した芯材の融解熱量ΔＨＰＰを用いて、下記数式３により算出した。なお、下記数式３におけるΔＨＰＰＣは、ポリプロピレンの完全結晶の融解熱量であり、本実施例においては、文献（J.Brandrup & E.H.Immergut：Polymer Handbook (2nd.Ed.),John Wiley & Sons,New York (1975) V-24.）に基づいて、２０９Ｊ／ｇとした。
【００５６】
【数３】
0005938149.tif 000004
【００５７】
＜実施例１＞
（１）鞘芯型複合未延伸繊維の作製
芯材Ａに添加剤Ｉを７．５質量％配合した原料と、鞘材ａとを用いて、鞘芯構造の未延伸繊維を作製した。その際、鞘芯型複合紡糸口金を使用し、鞘芯の断面積比（鞘／芯）は４０／６０になるようにした。また、紡糸条件は、芯材の押出機シリンダー温度を２７５℃、鞘材の押出機シリンダー温度を２５５℃、紡糸口金温度を２７０℃、紡糸速度を６００ｍ／分として、繊度が０．６７ｄＴｅｘの未延伸繊維を紡糸した。紡糸口金から吐出された芯材のＭＦＲは８４．４ｇ／１０分、鞘材のＭＦＲは７２．６ｇ／１０分であり、ＭＦＲ比（＝芯材ＭＦＲ／鞘材ＭＦＲ）は１．１６であった。
【００５８】
（２）延伸複合繊維の作製
３台のローラー間に予備延伸槽（一段目、温水）及び本延伸槽（二段目、加圧飽和水蒸気）が連続して配置された二段延伸装置を用意した。そして、先ず、紡糸工程で得た未延伸繊維４００本（約５４万ｄＴｅｘ）が準備できた後、直ちに、まとめたトウを、予備延伸槽にて、導入ローラー（Ｇ１ローラー）速度１０ｍ／分、予備延伸送出しローラー（Ｇ２ローラー）速度２９ｍ／分の条件で、９３℃の温水で予備延伸処理した。その後、連続して延伸繊維引き出しローラー（Ｇ３ローラー）の速度を増加させて、１２４℃の加圧飽和水蒸気中で二段目の本延伸を行った。
【００５９】
その結果、繊維切れ、延伸切れを起こさず、工業的に安定して延伸できる延伸繊維引き出しローラー（Ｇ３ローラー）速度は５０ｍ／分、全延伸倍率は５．０倍であった。また、得られた実施例１の延伸複合繊維の繊度は、０．１５ｄＴｅｘであり、十分な繊維物性を有していた。
【００６０】
＜実施例２＞
（１）鞘芯型複合未延伸繊維の作製
芯材Ａに添加剤Ｉを１５質量％配合した原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２７０℃、鞘材の押出機シリンダー温度を２５５℃、紡糸口金温度を２６０℃、紡糸速度を６００ｍ／分として、繊度が０．６７ｄＴｅｘの未延伸繊維を紡糸した。紡糸口金から吐出された芯材のＭＦＲは９１．１ｇ／１０分、鞘材のＭＦＲは７１．８ｇ／１０分であり、ＭＦＲ比（＝芯材ＭＦＲ／鞘材ＭＦＲ）は１．２７であった。図２は実施例２の未延伸繊維の断面を示す顕微鏡写真である。
【００６１】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００６２】
その結果、繊維切れ、延伸切れを起こさず、工業的に安定して延伸できる延伸繊維引き出しローラー（Ｇ３ローラー）速度は５３ｍ／分、全延伸倍率は５．３倍となった。実施例１に比べて、実施例２のローラー速度及び全延伸倍率が向上したのは、芯材のＭＦＲが大きくなったためと考えられる。また、得られた延伸複合繊維の繊度は０．１３ｄＴｅｘであり、十分な繊維物性を有していた。
【００６３】
＜実施例３＞
（１）鞘芯型複合未延伸繊維の作製
前述した実施例２と同様の方法及び条件で、未延伸繊維を作製した。
【００６４】
（２）延伸複合繊維の作製
３台のローラー間に予備延伸槽（一段目、温水）及び本延伸槽（二段目、常圧蒸気）が連続して配置された二段延伸装置を用意した。そして、先ず、紡糸工程で得た未延伸繊維４００本（約５４万ｄＴｅｘ）が準備できた後、直ちに、まとめたトウを、予備延伸槽にて、導入ローラー（Ｇ１ローラー）速度１０ｍ／分、予備延伸送出しローラー（Ｇ２ローラー）速度３５ｍ／分の条件で、９３℃の温水で予備延伸処理した。その後、連続して延伸繊維引き出しローラー（Ｇ３ローラー）の速度を増加させて、１００℃の常圧蒸気中で二段目の本延伸を行った。
【００６５】
その結果、繊維切れ、延伸切れを起こさず、工業的に安定して延伸できる延伸繊維引き出しローラー（Ｇ３ローラー）速度は３７ｍ／分、全延伸倍率は３．７倍となった。実施例２に比べて、二段目の本延伸温度が低いため、延伸倍率は低下したが、得られた延伸複合繊維の繊度は０．１９ｄＴｅｘであり、十分な繊維物性を有していた。また示差走査熱量計で、昇温速度３０℃／分で測定した芯材の融解熱量ΔＨＰＰは７４．０Ｊ／ｇで、結晶化度は３５．４％であった。
【００６６】
＜実施例４＞
（１）鞘芯型複合未延伸繊維の作製
芯材Ａに添加剤Ｉを１５質量％、添加剤IV（リン酸エステル金属塩系核剤）を０．３質量％配合した原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２７０℃、鞘材の押出機シリンダー温度を２５５℃、紡糸口金温度を２６０℃、紡糸速度を６００ｍ／分として、繊度が０．６７ｄＴｅｘの未延伸繊維を紡糸した。紡糸口金から吐出された芯材のＭＦＲは９１．９ｇ／１０分、鞘材のＭＦＲは７２．５ｇ／１０分であり、ＭＦＲ比（＝芯材ＭＦＲ／鞘材ＭＦＲ）は１．２７であった。
【００６７】
図３は実施例４の未延伸繊維の断面を示す顕微鏡写真である。図３に示すように、核剤を添加した実施例４の未延伸繊維は、図２に示す核剤を添加していない実施例２の未延伸繊維に比べて、繊維間での繊度（太さ）斑がより小さく、単繊維内での鞘芯比率の斑や鞘材の被覆斑がより低減していることが確認された。
【００６８】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００６９】
その結果、繊維切れ、延伸切れを起こさず、工業的に安定して延伸できる延伸繊維引き出しローラー（Ｇ３ローラー）速度は５５ｍ／分、全延伸倍率は５．５倍となった。実施例２に比べて、実施例４のローラー速度及び全延伸倍率が向上した理由としては、芯材に結晶核剤を添加したことで、口金から吐出した樹脂の冷却が安定し、更に繊度斑が低減して鞘芯比率の斑や鞘材の被覆斑が低減したこと、微結晶が生成され延伸しやすい結晶構造が形成されたことが考えられる。また、得られた延伸複合繊維の繊度は０．１２ｄＴｅｘであり、十分な繊維物性を有していた。更に示差走査熱量計で、昇温速度３０℃／分で測定した芯材の融解熱量ΔＨＰＰは９９．５Ｊ／ｇ、結晶化度は４７．６％であり、核剤添加により、ヤング弾性率が大きく、熱収縮率が小さくなり、繊維物性の点においても優れた延伸複合繊維であった。
【００７０】
＜実施例５＞
（１）鞘芯型複合未延伸繊維の作製
芯材Ａに、添加剤Iを７．５質量％、添加剤IIを０．１質量％配合した原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分として、繊度が０．６７ｄＴｅｘの未延伸繊維を紡糸した。紡糸口金から吐出された芯材のＭＦＲは１１２．７ｇ／１０分、鞘材のＭＦＲは７３．４ｇ／１０分であり、ＭＦＲ比（＝芯材ＭＦＲ／鞘材ＭＦＲ）は１．５４であった。
【００７１】
図４は実施例５の未延伸繊維の断面を示す顕微鏡写真である。図４に示すように、実施例５の未延伸繊維は核剤を添加していないため、一部の単繊維に鞘芯比率の斑や鞘材の被覆斑が認められた。
【００７２】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００７３】
その結果、延伸切れを起こさず、工業的に安定して延伸できる延伸繊維引き出しローラー（Ｇ３ローラー）速度は５８ｍ／分、全延伸倍率は５．８倍となった。実施例５においてローラー速度及び全延伸倍率が向上したのは、芯材に添加した高ＭＦＲの添加Ｉが、添加剤IIにより更に分解されて、可塑剤的に働いたためと考えられる。また、得られた延伸複合繊維の繊度は０．１２ｄＴｅｘであり、十分な繊維物性を有していた。
【００７４】
＜実施例６＞
（１）鞘芯型複合未延伸繊維の作製
芯材Ａに、添加剤Ｉを７．５質量％、添加剤IIを０．１質量％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２５５℃、鞘材の押出機シリンダー温度を２５５℃、紡糸口金温度を２７０℃、紡糸速度を７００ｍ／分として、繊度が０．４６ｄＴｅｘの未延伸繊維を紡糸した。紡糸口金から吐出された芯材のＭＦＲは１２０．５ｇ／１０分、鞘材のＭＦＲは７２．１ｇ／１０分であり、ＭＦＲ比（＝芯材ＭＦＲ／鞘材ＭＦＲ）は１．６７であった。
【００７５】
（２）延伸複合繊維の作製
紡糸工程で得た未延伸繊維４００本（約３７万ｄＴｅｘ）が準備できた後、直ちに、まとめたトウを、実施例１と同様の方法及び条件で予備延伸処理した後、連続して本延伸を行った。
【００７６】
その結果、延伸切れを起こさず、工業的に安定して延伸できる延伸繊維引き出しローラー（Ｇ３ローラー）速度は５２ｍ／分、全延伸倍率は５．２倍となった。また、得られた延伸複合繊維の繊度は０．０９ｄＴｅｘであり、十分な繊維物性を有していた。
【００７７】
＜実施例７＞
（１）鞘芯型複合未延伸繊維の作製
芯材Ａに、添加剤Ｉを７．５質量％、添加剤IIを０．１質量％配合した樹脂原料と、鞘材ａを用いて、鞘芯構造の未延伸繊維を作製した。その際、鞘芯型複合紡糸口金を使用し、鞘芯の断面積比（鞘／芯）は３０／７０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分として、繊度が０．６３ｄＴｅｘの未延伸繊維を紡糸した。紡糸口金から吐出された芯材のＭＦＲは１１６．５ｇ／１０分、鞘材のＭＦＲは７０．２ｇ／１０分であり、ＭＦＲ比（＝芯材ＭＦＲ／鞘材ＭＦＲ）は１．６６であった。
【００７８】
（２）延伸複合繊維の作製
紡糸工程で得た未延伸繊維４００本（約５０万ｄＴｅｘ）が準備できた後、直ちに、まとめたトウを、実施例１と同様の方法及び条件で予備延伸処理した後、連続して本延伸を行った。
【００７９】
その結果、延伸切れを起こさず、工業的に安定して延伸できる延伸繊維引き出しローラー（Ｇ３ローラー）速度は６２ｍ／分、全延伸倍率は６．２倍となった。実施例７において、ローラー速度及び全延伸倍率が向上したのは、芯材の比率を上げたためと考えられる。また、得られた延伸複合繊維の繊度は０．１１ｄＴｅｘであり、十分な繊維物性を有していた。
【００８０】
＜実施例８＞
（１）鞘芯型複合未延伸繊維の作製
芯材Ｂに、添加剤IIを０．５質量％配合した樹脂原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分として、繊度が０．６７ｄＴｅｘの未延伸繊維を紡糸した。紡糸口金から吐出された芯材のＭＦＲは１４０．５ｇ／１０分、鞘材のＭＦＲは６９．９ｇ／１０分であり、ＭＦＲ比（＝芯材ＭＦＲ／鞘材ＭＦＲ）は２．０１であった。
【００８１】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００８２】
本実施例では、実施例５〜７で使用している芯材Ａに比べてＭＦＲが小さい芯材Ｂを用いているが、実施例５〜７よりも添加剤IIの配合量を多くしているため、紡糸口金から吐出される芯材のＭＦＲを大きくし、本発明の範囲内にすることができた。その結果、延伸切れを起こさず、工業的に安定して延伸できる延伸繊維引き出しローラー（Ｇ３ローラー）速度は５５ｍ／分、全延伸倍率は５．５倍となった。また、得られた延伸複合繊維の繊度は０．１３ｄＴｅｘであり、十分な繊維物性を有していた。
【００８３】
＜実施例９＞
（１）鞘芯型複合未延伸繊維の作製
芯材Ｃに、添加剤IIを０．７質量％配合した樹脂原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分として、繊度が０．６７ｄＴｅｘの未延伸繊維を紡糸した。紡糸口金から吐出された芯材のＭＦＲは１５６．９ｇ／１０分、鞘材のＭＦＲは７２．４ｇ／１０分であり、ＭＦＲ比（＝芯材ＭＦＲ／鞘材ＭＦＲ）は２．１７であった。
【００８４】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００８５】
本実施例では、特にＭＦＲが小さい芯材Ｃを用いているが、実施例５〜８よりも添加剤IIの配合量を多くしているため、紡糸口金から吐出される芯材のＭＦＲを大きくして、本発明の範囲内にすることができた。その結果、延伸切れを起こさず、工業的に安定して延伸できる延伸繊維引き出しローラー（Ｇ３ローラー）速度は５３ｍ／分、全延伸倍率は５．３倍となった。また、得られた延伸複合繊維の繊度は０．１４ｄＴｅｘであり、十分な繊維物性を有していた。
【００８６】
＜実施例１０＞
（１）鞘芯型複合未延伸繊維の作製
芯材Ａと芯材Ｂを、質量比で、１：１の割合で混合し、擬似的に分子量分布を広くしたものに、添加剤IIを０．４質量％配合した樹脂原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分とし、繊度が０．６７ｄＴｅｘの未延伸繊維を紡糸した。紡糸口金から吐出された芯材のＭＦＲは１３７．８ｇ／１０分、鞘材のＭＦＲは７０．５ｇ／１０分であり、ＭＦＲ比（＝芯材ＭＦＲ／鞘材ＭＦＲ）は１．９５であった。
【００８７】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００８８】
本実施例は、芯材の分子量分布が広いため、延伸切れを起こさず、工業的に安定して延伸できる延伸繊維引き出しローラー（Ｇ３ローラー）速度は５２ｍ／分、全延伸倍率は５．２倍となった。また、得られた延伸複合繊維の繊度は０．１４ｄＴｅｘであり、十分な繊維物性を有していた。
【００８９】
＜実施例１１＞
（１）鞘芯型複合未延伸繊維の作製
芯材Ｂに、添加剤Ｉを１０質量％、添加剤IIを０．３質量％配合した樹脂原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分として、繊度が０．６７ｄＴｅｘの未延伸繊維を紡糸した。紡糸口金から吐出された芯材のＭＦＲは１４８．７ｇ／１０分、鞘材のＭＦＲは７１．５ｇ／１０分であり、ＭＦＲ比（＝芯材ＭＦＲ／鞘材ＭＦＲ）は２．０８であった。
【００９０】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００９１】
その結果、延伸切れを起こさず、工業的に安定して延伸できる延伸繊維引き出しローラー（Ｇ３ローラー）速度は５７ｍ／分、全延伸倍率は５．７倍となった。実施例１１において良好な延伸性が得られたのは、芯材に添加した高ＭＦＲの添加剤Ｉが、添加剤IIにより更に分解されて、可塑剤的に働いたためと考えられる。また、得られた延伸複合繊維の繊度は０．１２ｄＴｅｘであり、十分な繊維物性を有していた。
【００９２】
＜実施例１２＞
（１）鞘芯型複合未延伸繊維の作製
芯材Ａに、添加剤Ｉを７．５質量％、添加剤IIを０．１質量％配合した樹脂原料と、鞘材ｂとを用いて、鞘芯構造の未延伸繊維を作製した。その際、鞘芯型複合紡糸口金を使用し、鞘芯の断面積比（鞘／芯）が４０／６０となるようにした。また、紡糸条件は、芯材の押出機シリンダー温度を２５５℃、鞘材の押出機シリンダー温度を２５５℃、紡糸口金温度を２７０℃、紡糸速度を６００ｍ／分とし、繊度が０．６７ｄＴｅｘの未延伸繊維を紡糸した。紡糸口金から吐出された芯材のＭＦＲは１０９．６ｇ／１０分、鞘材のＭＦＲは７６．３ｇ／１０分であり、ＭＦＲ比（＝芯材ＭＦＲ／鞘材ＭＦＲ）は１．４４であった。
【００９３】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【００９４】
その結果、延伸切れを起こさず、工業的に安定して延伸できる延伸繊維引き出しローラー（Ｇ３ローラー）速度は５８ｍ／分、全延伸倍率は５．８倍となった。実施例１２において良好な延伸性が得られたのは、芯材に添加した高ＭＦＲの添加剤Ｉが、添加剤IIにより更に分解されて、可塑剤的に働いたためと考えられる。また、得られた延伸複合繊維の繊度は０．１２ｄＴｅｘであり、十分な繊維物性を有していた。
【００９５】
＜実施例１３＞
（１）鞘芯型複合未延伸繊維の作製
芯材Ａに、添加剤Ｉを７．５質量％、添加剤IIを０．１質量％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２５５℃、鞘材の押出機シリンダー温度を２５５℃、紡糸口金温度を２７０℃、紡糸速度を１５０ｍ／分とし、繊度が０．４５ｄＴｅｘの未延伸繊維を紡糸した。紡糸口金から吐出された芯材のＭＦＲは１２８．９ｇ／１０分、鞘材のＭＦＲは７１．８ｇ／１０分であり、ＭＦＲ比（＝芯材ＭＦＲ／鞘材ＭＦＲ）は１．８０であった。
【００９６】
（２）延伸複合繊維の作製
前述した紡糸工程から連続して延伸工程が実施することができるように、３台のローラー間に予備延伸槽（一段目、常圧蒸気）及び本延伸槽（二段目、加圧飽和水蒸気）が連続して配置された二段延伸装置を用いた。そして、先ず、紡糸工程で得た未延伸繊維（約１．５万ｄＴｅｘ）を、紡糸工程に連続して、予備延伸槽にて、導入ローラー（Ｇ１ローラー）速度１５０ｍ／分、予備延伸送出しローラー（Ｇ２ローラー）速度７５０ｍ／分の条件で、１００℃の常圧蒸気で予備延伸処理した。引き続き、延伸繊維引き出しローラー（Ｇ３ローラー）の速度を増加させて、１２４℃の加圧飽和水蒸気中で二段目の本延伸を行った。
【００９７】
その結果、繊維切れや延伸切れを起こさず、工業的に安定して延伸できる延伸繊維引き出しローラー（Ｇ３ローラー）速度は１２００ｍ／分、全延伸倍率は８．０倍であった。また、得られた延伸複合繊維の繊度は０．０６ｄＴｅｘであり、十分な繊維物性を有していた。
【００９８】
＜実施例１４＞
（１）鞘芯型複合未延伸繊維の作製
芯材Ａと、鞘材ａとを用いて、鞘芯構造の未延伸繊維を作製した。その際、鞘芯型複合紡糸口金を使用し、鞘芯の断面積比（鞘／芯）は４０／６０になるようにした。また、紡糸条件は、芯材の押出機シリンダー温度を２９５℃、鞘材の押出機シリンダー温度を２５５℃、紡糸口金温度を２７０℃、紡糸速度を５００ｍ／分として、樹脂の吐出量を調整して、繊度が１．１０ｄＴｅｘの未延伸繊維を紡糸した。紡糸口金から吐出された芯材のＭＦＲは７５．８ｇ／１０分、鞘材のＭＦＲは７１．８ｇ／１０分であり、ＭＦＲ比（＝芯材ＭＦＲ／鞘材ＭＦＲ）は１．０６であった。
【００９９】
（２）延伸複合繊維の作製
３台のローラー間に予備延伸槽（一段目、温水）及び本延伸槽（二段目、加圧飽和水蒸気）が連続して配置された二段延伸装置を用意した。そして、先ず、紡糸工程で得た未延伸繊維２５０本（約５５万ｄＴｅｘ）が準備できた後、直ちに、まとめたトウを、予備延伸槽にて、導入ローラー（Ｇ１ローラー）速度１０ｍ／分、予備延伸送出しローラー（Ｇ２ローラー）速度２９ｍ／分の条件で、９３℃の温水で予備延伸処理した。その後、連続して延伸繊維引き出しローラー（Ｇ３ローラー）の速度を増加させて、１２４℃の加圧飽和水蒸気中で二段目の本延伸を行った。
【０１００】
その結果、繊維切れ、延伸切れを起こさず、工業的に安定して延伸できる延伸繊維引き出しローラー（Ｇ３ローラー）速度は５５ｍ／分、全延伸倍率は５．５倍であった。また、得られた追加実施例の延伸複合繊維の繊度は、０．２０ｄＴｅｘであり、十分な繊維物性を有していた。
【０１０１】
＜実施例１５＞
（１）鞘芯型複合未延伸繊維の作製
芯材Ａに、添加剤Ｉを１０質量％配合した樹脂原料と、鞘材ａとを用いて、鞘芯構造の未延伸繊維を作製した。その際、鞘芯型複合紡糸口金を使用し、鞘芯の断面積比（鞘／芯）は４５／５５となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは８８．９ｇ／１０分、鞘材のＭＦＲは７２．５ｇ／１０分であり、ＭＦＲ比（＝芯材ＭＦＲ／鞘材ＭＦＲ）は１．２３であった。
【０１０２】
（２）延伸複合繊維の作製
前述した紡糸工程から連続して延伸工程が実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程に連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させながら、１００℃の常圧蒸気による二段延伸を行った。
【０１０３】
その結果、繊維切れや延伸切れを起こさず、工業的に安定して延伸できる延伸繊維引き出しローラー（Ｇ３ローラー）速度は１０７５ｍ／分、全延伸倍率は４．３倍であった。また、得られた延伸複合繊維の繊度は０．１５ｄＴｅｘであり、十分な繊維物性を有していた。
【０１０４】
＜実施例１６＞
（１）鞘芯型複合未延伸繊維の作製
芯材Ａに、添加剤IIIを２０質量％配合した樹脂原料と、鞘材ａとを用いて、鞘芯構造の未延伸繊維を作製した。その際、鞘芯型複合紡糸口金を使用し、鞘芯の断面積比（鞘／芯）は４５／５５となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは９６．８ｇ／１０分、鞘材のＭＦＲは７２．８ｇ／１０分であり、ＭＦＲ比（＝芯材ＭＦＲ／鞘材ＭＦＲ）は１．３３であった。
【０１０５】
前述した紡糸工程から連続して延伸工程が実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程に連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させながら、１００℃の常圧蒸気による二段延伸を行った。
【０１０６】
その結果、繊維切れや延伸切れを起こさず、工業的に安定して延伸できる延伸繊維引き出しローラー（Ｇ３ローラー）速度は１０００ｍ／分、全延伸倍率は４．０倍であった。添加剤IIIを添加した実施例１６は、実施例１５と比べて延伸性が若干低下したが、得られた延伸複合繊維の繊度は０．１７ｄＴｅｘであり、十分な繊維物性を有していた。
【０１０７】
＜実施例１７＞
（１）鞘芯型複合未延伸繊維の作製
芯材Ａに、添加剤IIIを２０質量％、添加剤IV（リン酸エステル金属塩系核剤）を０．２％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは９７．５ｇ／１０分、鞘材のＭＦＲは７３．５ｇ／１０分であり、ＭＦＲ比（＝芯材ＭＦＲ／鞘材ＭＦＲ）は１．３３であった。
【０１０８】
（２）延伸複合繊維の作製
前述した紡糸工程から連続して延伸工程が実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程に連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させながら、１００℃の常圧蒸気による二段延伸を行った。
【０１０９】
その結果、繊維切れや延伸切れを起こさず、工業的に安定して延伸できる延伸繊維引き出しローラー（Ｇ３ローラー）速度は１１２５ｍ／分、全延伸倍率は４．５倍であった。実施例１７は、添加剤IV（リン酸エステル金属塩系核剤）を添加したため、実施例１６に比べて、微結晶が生成され延伸しやすい結晶構造が形成され、延伸性が向上した。また、得られた延伸複合繊維の繊度は０．１４ｄＴｅｘであり、十分な繊維物性を有していた。更に示差走査熱量計で、昇温速度３０℃／分で測定したポリプロピレン繊維成分の融解熱量ΔＨＰＰは９０．２Ｊ／ｇで、結晶化度は４３．２％であり、核剤添加により、ヤング弾性率が大きくなり、熱収縮率が小さく、繊維物性の点においても優れた延伸複合繊維が得られた。
【０１１０】
＜実施例１８＞
（１）鞘芯型複合未延伸繊維の作製
芯材Ａに、添加剤IIIを２０質量％、添加剤IV（リン酸エステル金属塩系核剤）を０．３質量％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは９６．５ｇ／１０分、鞘材のＭＦＲは７３．１ｇ／１０分であり、ＭＦＲ比（＝芯材ＭＦＲ／鞘材ＭＦＲ）は１．３２であった。
【０１１１】
（２）延伸複合繊維の作製
前述した紡糸工程から連続して延伸工程が実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程に連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させ、１００℃の常圧蒸気による二段延伸を行った。
【０１１２】
その結果、繊維切れや延伸切れを起こさず、工業的に安定して延伸できる延伸繊維引き出しローラー（Ｇ３ローラー）速度は１２００ｍ／分、全延伸倍率は４．８倍であった。実施例１８は、添加剤IV（リン酸エステル金属塩系核剤）の添加量が多かったため、実施例１７と比較して、結晶核が増加し、微結晶が生成されて、更に延伸しやすい結晶構造が形成され、延伸性が向上した。また、得られた延伸複合繊維の繊度は０．１３ｄＴｅｘであり、十分な繊維物性を有していた。
【０１１３】
＜実施例１９＞
（１）鞘芯型複合未延伸繊維の作製
芯材Ａに、添加剤IIIを２０質量％、添加剤V（ベンジリデンソルビトール系核剤）を０．１質量％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは９７．１ｇ／１０分、鞘材のＭＦＲは７２．６ｇ／１０分であり、ＭＦＲ比（＝芯材ＭＦＲ／鞘材ＭＦＲ）は１．３４であった。
【０１１４】
（２）延伸複合繊維の作製
前述した紡糸工程から連続して延伸工程を実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程に連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させながら、１００℃の常圧蒸気による二段延伸を行った。
【０１１５】
その結果、繊維切れや延伸切れを起こさず、工業的に安定して延伸できる延伸繊維引き出しローラー（Ｇ３ローラー）速度は１３２５ｍ／分、全延伸倍率は５．３倍であった。実施例１７、１８の添加剤IV（リン酸エステル金属塩系核剤）の分散型結晶核剤と比較して、実施例１９の添加剤V（ベンジリデンソルビトール系）の溶融型結晶核剤は、非常に多くの微結晶が生成されるため、更に延伸しやすい結晶構造が形成され、延伸性は向上した。また、得られた延伸複合繊維の繊度は０．１２ｄＴｅｘであり、十分な繊維物性を有していた。更に示差走査熱量計で、昇温速度３０℃／分で測定したポリプロピレン繊維成分の融解熱量ΔＨＰＰは９４．２Ｊ／ｇで、結晶化度は４５．１％であり、核剤添加により、ヤング弾性率が大きく、熱収縮率が小さく、繊維物性の点においても優れた延伸複合繊維であった。
【０１１６】
＜実施例２０＞
（１）鞘芯型複合未延伸繊維の作製
芯材Ａに、添加剤IIIを２０質量％、添加剤V（ベンジリデンソルビトール系核剤）を０．２質量％配合した樹脂原料と、鞘材ａとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２６０℃、鞘材の押出機シリンダー温度を２６０℃、紡糸口金温度を２７０℃、紡糸速度を２５０ｍ／分とし、繊度が０．６ｄＴｅｘの未延伸繊維を紡糸した。紡糸口金から吐出された芯材のＭＦＲは９８．４ｇ／１０分、鞘材のＭＦＲは７４．２ｇ／１０分であり、ＭＦＲ比（＝芯材ＭＦＲ／鞘材ＭＦＲ）は１．３３であった。
【０１１７】
（２）延伸複合繊維の作製
前述した紡糸工程から連続して延伸工程を実施することができるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約２万ｄＴｅｘ）を、紡糸工程から連続して、第一延伸槽にて、導入ローラー（Ｇ１ローラー）速度２５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させ、１００℃の常圧蒸気による二段延伸を行った。
【０１１８】
その結果、繊維切れや延伸切れを起こさず、工業的に安定して延伸できる延伸繊維引き出しローラー（Ｇ３ローラー）速度は１４５０ｍ／分、全延伸倍率は５．８倍であった。実施例１９と比較して、実施例２０は添加剤V（ベンジリデンソルビトール系核剤）の添加量を増やしているため、結晶核が増加し、微結晶が生成され、更に延伸しやすい結晶構造が形成され、延伸性が向上した。また、得られた延伸複合繊維の繊度は０．１１ｄＴｅｘであり、十分な繊維物性を有していた。
【０１１９】
＜比較例１＞
（１）鞘芯型複合未延伸繊維の作製
芯材Ｄと、鞘材ｃとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２７５℃、鞘材の押出機シリンダー温度を２７５℃、紡糸口金温度を２９０℃、紡糸速度を５００ｍ／分として、樹脂の吐出量を調整しながら、細繊度未延伸繊維の作製を試みた。
【０１２０】
しかし、紡糸口金から吐出された芯材のＭＦＲは３８．７ｇ／１０分、鞘材のＭＦＲは３３．０ｇ／１０分、ＭＦＲ比（＝芯材ＭＦＲ／鞘材ＭＦＲ）は１．１７であり、芯材及び鞘材共に紡糸口金から吐出する樹脂の溶融張力が高かった。このため、紡糸温度を高く設定したにも関わらず、安定紡糸可能な未延伸繊維繊度は３．１１ｄＴｅｘに留まった。
【０１２１】
（２）延伸複合繊維の作製
紡糸工程で得た未延伸繊維７０本（約５６万ｄＴｅｘ）が準備できた後、直ちに、まとめたトウを、実施例１と同様の方法及び条件で予備延伸処理した後、連続して本延伸を行った。
【０１２２】
その結果、紡糸口金から吐出された芯材のＭＦＲが本発明の範囲よりも小さい値であったため、延伸切れを起こさず、工業的に安定して延伸できる延伸繊維引き出しローラー（Ｇ３ローラー）速度は５４ｍ／分、全延伸倍率は５．４倍となった。また、得られた延伸複合繊維は、繊維物性は良好であったが、未延伸繊維の細繊度化が不十分であったため、繊度０．６０ｄＴｅｘと太いものであった。
【０１２３】
＜比較例２＞
（１）鞘芯型複合未延伸繊維の作製
芯材Ａに、添加剤Ｉを７．５質量％、添加剤IIを０．１質量％配合した樹脂原料と、鞘材ｃとを用いて、鞘芯構造の未延伸繊維を作製した。その際、鞘芯型複合紡糸口金を使用し、鞘芯の断面積比（鞘／芯）は５０／５０となるようにした。また、紡糸条件は、芯材の押出機シリンダー温度を２５５℃、鞘材の押出機シリンダー温度を２５５℃、紡糸口金温度を２７０℃、紡糸速度を５００ｍ／分として、樹脂の吐出量を調整しながら、細繊度未延伸繊維の作製を試みた。
【０１２４】
しかし、紡糸口金から吐出された芯材のＭＦＲは１０５．７ｇ／１０分、鞘材のＭＦＲは３３．５ｇ／１０分、ＭＦＲ比（＝芯材ＭＦＲ／鞘材ＭＦＲ）は３．１６あり、鞘材の紡糸口金から吐出する樹脂の溶融張力が高かったため、安定紡糸可能な未延伸繊維の繊度は２．０４ｄＴｅｘに留まった。
【０１２５】
（２）延伸複合繊維の作製
紡糸工程で得た未延伸繊維１３０本（約５３万ｄＴｅｘ）が準備できた後、直ちに、まとめたトウを、実施例１と同様の方法及び条件で予備延伸処理した後、連続して本延伸を行った。
【０１２６】
その結果、延伸切れを起こさず、工業的に安定して延伸できる延伸繊維引き出しローラー（Ｇ３ローラー）速度は６０ｍ／分、全延伸倍率は６．０倍となった。しかし、紡糸口金から吐出された芯材のＭＦＲと鞘材のＭＲＦとの比が大きく、未延伸繊維が太かったため、得られた延伸複合繊維は、繊維物性は良好であったが、繊度が０．３５ｄＴｅｘと前述した実施例より太いものであった。
【０１２７】
＜比較例３＞
（１）鞘芯型複合未延伸繊維の作製
芯材Ａと、鞘材ａを用いて、鞘芯構造の未延伸繊維を作製した。その際、鞘芯型複合紡糸口金を使用し、鞘芯の断面積比（鞘／芯）が５０／５０となるようにした。また、紡糸条件は、芯材の押出機シリンダー温度を２５５℃、鞘材の押出機シリンダー温度を２５５℃、紡糸口金温度を２７０℃、紡糸速度を５００ｍ／分として、樹脂の吐出量を調整しながら、細繊度未延伸繊維の作製を試みた。
【０１２８】
しかし、紡糸口金から吐出された芯材のＭＦＲは６９．６ｇ／１０分、鞘材のＭＦＲは７１．５ｇ／１０分、ＭＦＲ比（＝芯材ＭＦＲ／鞘材ＭＦＲ）は０．９７であり、芯材の紡糸口金から吐出する樹脂の溶融張力が若干高かったため、安定紡糸可能な未延伸繊維の繊度は１．６１ｄＴｅｘに留まった。
【０１２９】
（２）延伸複合繊維の作製
紡糸工程で得た未延伸繊維１７０本（約５５万ｄＴｅｘ）が準備できた後、直ちに、まとめたトウを、実施例１と同様の方法及び条件で予備延伸処理した後、連続して本延伸を行った。
【０１３０】
その結果、延伸切れを起こさず、工業的に安定して延伸できる延伸繊維引き出しローラー（Ｇ３ローラー）速度は６２ｍ／分、全延伸倍率は６．２倍となった。これは、紡糸口金から吐出された芯材のＭＦＲの値が本発明の範囲よりも低く、更に未延伸繊維も太かったためと考えられる。一方、得られた延伸複合繊維は、繊維物性は良好であったが、繊度が０．２９ｄＴｅｘと前述した実施例より太いものであった。
【０１３１】
＜比較例４＞
（１）鞘芯型複合未延伸繊維の作製
比較例３と同様の方法及び条件で、未延伸繊維を作製した。
【０１３２】
（２）延伸複合繊維の作製
紡糸工程で得た未延伸繊維１７０本（約５５万ｄＴｅｘ）を、約２日間放置した後、まとめたトウを、実施例１と同様の方法及び条件で予備延伸処理した後、連続して本延伸を行った。
【０１３３】
その結果、延伸切れを起こさず、工業的に安定して延伸できる延伸繊維引き出しローラー（Ｇ３ローラー）速度は５５ｍ／分、全延伸倍率は５．５倍となり、比較例３よりも延伸性が低下した。これは、未延伸繊維を約２日間放置したため、結晶が成長して、延伸し難い結晶構造が形成されたためと考えられる。一方、得られた延伸複合繊維は、繊維物性は良好であったが、繊度が０．２９ｄＴｅｘと前述した実施例より太いものであった。
【０１３４】
＜比較例５＞
（１）鞘芯型複合未延伸繊維の作製
芯材Ａに、添加剤IIを１．０質量％配合した樹脂原料と、鞘材ａとを用いて、鞘芯構造の未延伸繊維を作製した。その際、鞘芯型複合紡糸口金を使用し、鞘芯の断面積比（鞘／芯）は４０／６０となるようにした。また、紡糸条件は、芯材の押出機シリンダー温度を２５５℃、鞘材の押出機シリンダー温度を２５５℃、紡糸口金温度を２７０℃、紡糸速度を５００ｍ／分とし、樹脂の吐出量を調整して、細繊度未延伸繊維の作製を試みた。
【０１３５】
しかし、紡糸口金から吐出された芯材のＭＦＲは２３７．９ｇ／１０分、鞘材のＭＦＲは７３．１ｇ／１０分、ＭＦＲ比（＝芯材ＭＦＲ／鞘材ＭＦＲ）は３．２５であり、芯材の紡糸口金から吐出する樹脂の溶融張力が低くなり過ぎた。このため、若干不安定な状態となったが、繊度が０．６７ｄＴｅｘの未延伸繊維を紡糸した。
【０１３６】
図５は比較例５の未延伸繊維断面を示す顕微鏡写真である。未延伸繊維の断面を顕微鏡観察して比較したところ、図５に示す比較例５の未延伸繊維は、図２〜４に示す実施例２，４，５の未延伸繊維に比べて、繊度斑が大きく、繊維レベルでは鞘芯比率の斑や、鞘材の被覆斑（芯材の露出）が認められた。
【０１３７】
（２）延伸複合繊維の作製
紡糸工程で得た未延伸繊維４００本（約５４万ｄＴｅｘ）が準備できた後、直ちに、まとめたトウを、実施例１と同様の方法及び条件で予備延伸処理した後、連続して本延伸を行った。
【０１３８】
その結果、延伸切れを起こさず、工業的に安定して延伸できる延伸繊維引き出しローラー（Ｇ３ローラー）速度は４５ｍ／分、全延伸倍率は４．５倍となった。これは、比較例５では、未延伸繊維の繊度斑が大きかったためと考えられる。また、得られた延伸複合繊維は、繊度が０．１６ｄＴｅｘであったが、繊維物性のばらつきが大きかった。
【０１３９】
＜比較例６＞
（１）鞘芯型複合未延伸繊維の作製
芯材Ａに、添加剤Ｉを７．５質量％、添加剤IIを０．２質量％配合した樹脂原料と、鞘材ａとを用いて、鞘芯構造の未延伸繊維を作製した。その際、鞘芯型複合紡糸口金を使用し、鞘芯の断面積比（鞘／芯）が４０／６０となるようにした。また、紡糸条件は、芯材の押出機シリンダー温度を２５５℃、鞘材の押出機シリンダー温度を２５５℃、紡糸口金温度を２７０℃、紡糸速度を５００ｍ／分とし、樹脂の吐出量を調整して、細繊度未延伸繊維の作製を試みた。
【０１４０】
しかし、未延伸繊維を紡糸できる条件が見出せなかった。これは、芯材に添加した高ＭＦＲ添加剤Iが、添加剤IIにより分解され過ぎたためと考えられる。なお、紡糸口金から吐出された芯材のＭＦＲは１８０．７ｇ／１０分、鞘材のＭＦＲは７２．５ｇ／１０分であり、ＭＦＲ比（＝芯材ＭＦＲ／鞘材ＭＦＲ）は２．４９であった。
【０１４１】
＜比較例７＞
（１）鞘芯型複合未延伸繊維の作製
芯材Ａと、鞘材ａとを用いて、鞘芯構造の未延伸繊維を作製した。その際、鞘芯型複合紡糸口金を使用し、鞘芯の断面積比（鞘／芯）は５０／５０になるようにした。また、紡糸条件は、芯材の押出機シリンダー温度を２５５℃、鞘材の押出機シリンダー温度を２５５℃、紡糸口金温度を２７０℃、紡糸速度を１５０ｍ／分として、樹脂の吐出量を調整しながら、細繊度未延伸繊維の作製を試みた。
【０１４２】
しかし、紡糸口金から吐出された芯材のＭＦＲは６８．９ｇ／１０分、鞘材のＭＦＲは７３．９ｇ／１０分、ＭＦＲ比（＝芯材ＭＦＲ／鞘材ＭＦＲ）は０．９３であり、芯材の紡糸口金から吐出する樹脂の溶融張力が若干高かったため、安定紡糸可能な未延伸繊維の繊度は１．５０ｄＴｅｘに留まった。
【０１４３】
（２）延伸複合繊維の作製
前述した紡糸工程から連続して延伸工程を実施できるように、３台のローラー間に第一延伸槽（一段目、常圧蒸気）及び第二延伸槽（二段目、常圧蒸気）が連続して配置された二段延伸装置を用いた。そして、先ず、紡糸工程で得た未延伸繊維（約５万ｄＴｅｘ）を引き続き、第一延伸槽にて、導入ローラー（Ｇ１ローラー）速度１５０ｍ／分、第一延伸送出しローラー（Ｇ２ローラー）と延伸繊維引き出しローラー（Ｇ３ローラー）の二段目延伸比率（Ｇ３／Ｇ２）１．０５倍の条件で、第一延伸送出しローラー（Ｇ２ローラー）の速度を増加させながら、１００℃の常圧蒸気による二段延伸を行った。
【０１４４】
その結果、繊維切れや延伸切れを起こさず、工業的に安定して延伸できる延伸繊維引き出しローラー（Ｇ３ローラー）速度は８２５ｍ／分、全延伸倍率は５．５倍であった。これは、紡糸口金から吐出された芯材のＭＦＲの値が本発明の範囲よりも低く、更に未延伸繊維も太かったためと考えられる。一方、得られた延伸複合繊維は、繊維物性は良好であったが、繊度が０．３０ｄＴｅｘと前述した実施例より太いものであった。
【０１４５】
以上の結果を下記表１及び表２にまとめて示す。
【０１４６】
【表１】
0005938149.tif 000005
【０１４７】
【表２】
0005938149.tif 000006
【０１４８】
上記表１及び表２に示すように、実施例１〜２０の製造方法は、比較例１〜７の製造方法に比べて細繊度化に優れており、繊維物性に優れた細繊度の延伸複合繊維を製造できることが確認された。
【図１】
0005938149.tif 000007
【図２】
0005938149.tif 000008
【図３】
0005938149.tif 000009
【図４】
0005938149.tif 000010
【図５】
0005938149.tif 000011